FR 3036536 A1 20161125 FR 1554412 A 20150518 PROCEDE DE FABRICATION D'UN NANOGENERATEUR PIEZOELECTRIQUE, NANOGENERATEUR PIEZO-ELECTRIQUE OBTENU PAR CE PROCEDE ET DISPOSITIF COMPORTANT UN TEL NANOGENERATEUR PIEZO-ELECTRIQUE. L'invention concerne un procédé de fabrication d'un nanogénérateur piézo-électrique. Elle concerne également un nanogénérateur piézo-électrique obtenu par ce procédé de fabrication ainsi qu'un dispositif comportant un tel nanogénérateur piézo-électrique. Un procédé de fabrication d'un nanogénérateur piézoélectrique est proposé dans l'article de Cha & al., « Nanoporous PVDF as effective sonic wave dirven nanogenerators », dans Nano Letters (2011), 11, 5142-5147. Les étapes principales du procédé de fabrication proposé dans cet article sont les suivantes : - anodisation d'une membrane en alumine pour créer des nanopores ; - dépôt d'une couche métallique (dorure pour contact électrique); - électrodéposition d'un métal dans les nanopores ; - coulage d'un polymère, le PVDF, à l'état fondu dans les nanopores ; - dissolution de l'alumine ; - application d'une pression élevée pour changer la phase alpha (non organisée) en phase beta (potentiellement piézoélectrique) ; - application d'un champ électrique élevée pour polariser le PVDF en 2 5 phase beta et ainsi le rendre piézoélectrique - dépôt d'une autre couche métallique (dorure pour l'autre contact électrique). Ce procédé de fabrication est difficile à mettre en oeuvre, en particulier pour gérer la densité des pores. 30 De plus, les propriétés piézoélectriques du nanogénérateur piézoélectrique ainsi fabriqué sont limitées par les propriétés piézoélectriques du PVDF en phase beta polarisé. 3036536 2 Un objectif de l'invention est ainsi de proposer un procédé de fabrication plus aisé à mettre en oeuvre et permettant d'obtenir des propriétés piézoélectriques accrues. Pour atteindre cet objectif, il est ainsi proposé un procédé de 5 fabrication d'un nanogénérateur piézo-électrique comprenant les étapes suivantes : a) fournir une membrane en 13-PVDF polarisé ou en copolymère PVDF-TrFe polarisé présentant donc des propriétés piézo-électriques, ladite membrane présentant par ailleurs deux faces externes principales séparées par une 10 épaisseur e de membrane ; b) irradier ladite membrane par l'une au moins de ses deux faces externes principales à travers toute l'épaisseur de ladite membrane avec des ions lourds présentant une fluence comprise entre 103 ions/cm2 et 101° ions/cm2, en conséquence de quoi on obtient une membrane avec des traces latentes 15 du passage des ions lourds à travers toute l'épaisseur de celle-ci ; c) réaliser une révélation chimique des traces latentes sur une durée prédéterminée pour maintenir une zone de défaut appartenant à la trace latente, en conséquence de quoi on obtient une membrane nanostructurée avec des nanopores comportant, autour de chaque nanopore, une zone de 20 défaut ; d) déposer une couche d'un matériau conducteur de l'électricité sur l'une des deux faces externes principales de ladite membrane ; e) réaliser une électrodéposition d'un matériau semi-conducteur ou conducteur de l'électricité dans les nanopores en arrêtant l'électrodéposition 25 avant le remplissage complet des nanopores, en conséquence de quoi on obtient une membrane nanostructurée avec des nanofils remplissant partiellement les nanopores ; et f) déposer une couche d'un matériau conducteur de l'électricité sur l'autre des deux faces externes principales, qui n'est donc pas en contact avec les 30 nanofils. 3036536 3 Le procédé de fabrication conforme à l'invention pourra également mettre en oeuvre les étapes suivantes, prises seules ou en combinaison : - pour irradier, pendant l'étape b), ladite membrane à travers toute 5 l'épaisseur de celle-ci, les ions lourds présentent une énergie comprise entre 2MeV/uma et 15Mellluma ; - l'étape b) d'irradiation s'effectue avec des ions lourds de type Kr ou Xe ; - l'étape b) d'irradiation s'effectue avec des ions lourds dont la fluence 10 est comprise entre 103 ions/cm2 et 109 ions/cm2, par exemple entre 106 ions/cm2 et 109 ions/cm2 ; - l'étape b) d'irradiation s'effectue sous atmosphère inerte, par exemple sous hélium ; - l'étape c) de révélation chimique est réalisée par hydrolyse basique 15 avec une solution aqueuse de KOH à 10N et KMn04 à 0,25N, à une température comprise entre 40°C et 75°C, par exemple entre 40°C et 70°C, et de préférence à 65°C ; - ledit procédé de fabrication comprend, en sus, les étapes suivantes A) à F) suivantes 20 A) mettre en oeuvre les étapes a) à e), où l'étape b) est réalisée avec une fluence comprise entre 103 ions/cm2 et 5,109 ions/cm2, de préférence entre 103 ions/cm2 et 108 ions/cm2, et l'étape e) d'électrodéposition formant des nanofils réalisés avec un premier matériau semiconducteur ou conducteur électrique ; B) répéter les étapes b) et c), ce qui permet de réaliser d'autres nanopores, l'étape b) étant réalisée avec une fluence comprise entre 103 ions/cm2 et 5.109 ions/cm2, de préférence entre 103 ions/cm2 et 108 ions/cm2, ; C) supprimer la couche en matériau conducteur de l'électricité déposée à l'étape d) ; 3036536 4 D) mettre en oeuvre l'étape f), si bien qu'on définit une couche en matériau conducteur de l'électricité, qui n'est pas en contact avec les nanofils (15), sur une face externe principale de ladite membrane ; E) répéter l'étape e) d'électrodéposition pour former d'autres nanofils dans 5 lesdits autres nanopores avec un deuxième matériau semiconducteur ou conducteur électrique, différent du premier matériau semiconducteur ou conducteur électrique ; et F) répéter l'étape d). ledit procédé comprend en sus les étapes A') à H') suivantes : 10 A') mettre en oeuvre les étapes a) à d), l'étape a) étant réalisée avec une première membrane dite membrane source ; B') mettre en oeuvre les étapes a) à c), l'étape a) étant réalisée avec une autre membrane dite membrane objet ; C') disposer la membrane objet obtenue à l'issue de l'étape B') sur la 15 membrane source obtenue à l'issue de l'étape A') ; D') mettre en oeuvre l'étape e), cette étape d'électrodéposition permettant de remplir partiellement chacun des nanopores formé par l'association d'au moins un nanopore de la membrane objet obtenue à l'issue de l'étape B'), lequel nanopore se superpose à au moins un nanopore de la membrane 20 source obtenue à l'issue de l'étape A') pour former des nanofils réalisés avec un premier matériau semiconducteur ou conducteur électrique, les autres nanopores n'étant pas remplis ; E') séparer les deux membranes l'une de l'autre ; F') mettre en oeuvre l'étape f) sur la membrane objet obtenue à l'issue de 25 l'étape E') si bien qu'on définit une couche conductrice de l'électricité, qui n'est pas en contact avec les nanofils, sur une face externe principale de ladite membrane ; G') mettre en oeuvre l'étape e) d'électrodéposition sur la membrane objet obtenue à l'issue de l'étape F') pour former des nanofils dans lesdits autres 30 nanopores avec un deuxième matériau semiconducteur ou conducteur 3036536 s électrique, différent du premier matériau semiconducteur ou conducteur électrique ; et H') mettre en oeuvre l'étape d) sur la membrane objet obtenue à l'issue de l'étape G') ; 5 - ledit procédé est tel que le premier matériau formant des nanofils est un matériau semiconducteur présentant des propriétés photovoltaïques et le deuxième matériau formant les autres nanofils est un matériau semiconducteur présentant des propriétés thermoélectriques. L'invention propose également un nanogénérateur piézo- 10 électrique comprenant : - une membrane en 13-PVDF polarisé ou en copolymère PVDF-TrFe polarisé présentant donc des propriétés piézo-électriques, ladite membrane présentant par ailleurs deux faces externes principales séparées par une épaisseur e de membrane ; 15 - une première couche réalisée en un matériau conducteur électrique recouvrant l'une des deux faces externes principales de la membrane ; - une deuxième couche réalisée en un matériau conducteur électrique recouvrant l'autre des deux faces principales externes de la 20 membrane ; ladite membrane étant, dans son épaisseur, nanostructurée par au moins un ensemble de nanofils semiconducteurs ou conducteurs électriques, par exemple métalliques, selon une densité surfacique comprise entre 103 nanofils/cm2 et 1010 nanofils/cm2, lesdits nanofils étant connectés à la 25 première couche mais pas à la deuxième couche, et ladite membrane comportant, autour des nanofils, des zones de défaut (ZD) laissées par le passage des ions lourds à travers toute l'épaisseur de cette membrane pour créer des nanopores accueillant lesdits nanofils. Ce nanogénérateur -piézo-électrique pourra comporter les caractéristiques suivantes, prises seules ou en combinaison : 3036536 6 - la membrane est, dans son épaisseur, nanostructurée par un premier ensemble de nanofils 15, 15', 15" semiconducteurs ou conducteurs électriques, par exemple métalliques, selon une densité surfacique comprise entre 103 nanofils/cm2 et 5.109 nanofils/cm2, lesdits nanofils 15, 15', 15" étant 5 connectés à la première couche 14 mais pas à la deuxième couche 16, un deuxième ensemble de nanofils 150 semiconducteurs ou conducteurs électriques, par exemple métalliques, selon une densité surfacique comprise entre 103 nanofils/cm2 et 5.109 nanofils/cm2, lesdits nanofils 150 de ce deuxième ensemble de nanofils 150 étant connectés à la deuxième couche 10 16 niais pas à la première couche 14, ladite membrane 100 comportant, autour des nanofils 15, 15', 15", 150, des zones de défaut ZD laissées par le passage des ions lourds à travers toute l'épaisseur de cette membrane 100 pour créer des nanopores accueillant lesdits nanofils 15, 15', 15", 150 des deux ensembles de nanofils 15, 15', 15", 150 ; 15 - les nanofils du ou de l'un au moins des ensembles de nanofils est réalisé un matériau conducteur de l'électricité de type métallique, par exemple Au, Zn, Cu, Co, Ni, Ag ou Pt ou un alliage métallique, par exemple formé avec les métaux précités ; - les nanofils du ou de l'un au moins des ensembles de nanofils est 20 réalisé en un matériau semiconducteur présentant des propriétés photovoltaïques, par exemple le ZnO, ou thermoélectriques, par exemple le Bi2Te3 ou le Sb2Te3. - les nanofils sont cylindriques et/ou coniques ; - les nanofils, cylindriques, présentent un diamètre compris entre 20nm 25 et 110nm ; - la densité surfacique des nanofils du ou de chaque ensemble de nanofils est comprise entre 103 nanofils/cm2 et 109 nanofils/cm2, par exemple entre 106 nanofils/cm2 et 109 nanofils/cm2 ; - l'épaisseur e de la membrane pourra être comprise entre 1 pm et 30 60pm, par exemple de l'ordre de lOpm, en particulier lOpm pour du p-PVDF et 11pm pour du copolymère P(VDF-TrFE). 3036536 7 L'invention propose encore un dispositif comprenant : - un nanogénérateur piézo-électrique selon l'invention ; - un condensateur ; - un moyen, disposé entre le nanogénérateur piézo-électrique 5 et le condensateur, pour transférer le courant sortant du nanogénérateur piézo-électrique vers le condensateur sans possibilité de retour vers le nanogénérateur piézo-électrique, par exemple un pont de Graetz. Ce dispositif pourra comprendre les caractéristiques suivantes, prises seules ou en combinaison : 10 ® le condensateur est un nanocondensateur comportant : - une membrane, réalisée en un matériau isolant électrique, présentant deux faces externes principales séparées par une épaisseur de membrane ; - une première couche réalisée en un matériau conducteur électrique recouvrant l'une des deux faces externes principales de la membrane ; 15 - une deuxième couche réalisée en un matériau conducteur électrique recouvrant l'autre des deux faces externes de la membrane ; ladite membrane étant, dans son épaisseur, nanostructurée d'une part, par un premier ensemble de nanofils semiconducteurs ou conducteurs électriques, par exemple métalliques, connectés à la première couche conductrice de 20 l'électricité mais pas à la deuxième couche conductrice de l'électricité et d'autre part, par un deuxième ensemble de nanofils semiconducteurs ou conducteurs électriques, par exemple métalliques, connectés à la deuxième couche conductrice de l'électricité mais pas à la première couche conductrice de l'électricité, lesdits nanofils du premier ensemble de nanofils et du 25 deuxième ensemble de nanofils étant interdigités ; e la membrane du nanocondensateur est réalisée en un matériau choisi parmi : le polycarbonate (PC), l'alumine (A1203), le polyéthylènetérephtalate (PET) ou le polyimide (Pl), avantageusement du Kapton0 ; e les nanofils de l'un quelconque du premier et du deuxième ensemble 30 de nanofils sont des nanofils métalliques choisis parmi : Au, Zn, Cu, Co, Ni, 3036536 8 Ag, Pt ou un alliage métallique, en particulier réalisé à partir des métaux précités. D'autres caractéristiques, buts et avantages de l'invention ressortiront à fa lecture de la description faite en référence aux figures 5 annexés données à titre d'exemple, et dans lesquelles : - la figure 1, qui comprend les figures 1(a) à 1(e), représente, sur les figures 1(a) à 1(d), différentes membranes intermédiaires obtenues au cours de la fabrication d'un nanogénérateur piézo-électrique conforme à l'invention comportant des nanofils cylindriques, lequel est 10 représenté sur la figure 1(e) ; - la figure 2, qui comprend les figures 2(a) et 2(b), où la figure 2(a) est un schéma représentatif d'un dispositif de test et la figure 2(b), des résultats d'essais ; - la figure 3, qui comprend les figures 3(a) à 3(e), 15 représente, sur les figures 3(a) à 3(d), différentes membranes intermédiaires obtenues au cours de la fabrication d'un nanogénérateur piézo-électrique conforme à l'invention comportant des nanofils coniques réalisés au sein d'une membrane avec des nanopores coniques, ce nanogénérateur étant représenté sur la figure 3(e) ; 20 - la figure 4, qui comprend les figures 4(a) à 4(e), représente, sur les figures 4(a) à 4(d), différentes membranes intermédiaires obtenues au cours de la fabrication d'un nanogénérateur piézo-électrique conforme à l'invention comportant des nanofils coniques réalisés au sein d'une membrane avec des nanopores bi-coniques, ce nanogénérateur étant 2 5 représenté sur la figure 4(e) ; - la figure 5, qui comprend les figures 5(a) à 5(e), représente, sur les figures 5(a) à 5(d), différentes membranes intermédiaires obtenues au cours de la fabrication d'un nanogénérateur piézo-électrique conforme à l'invention, selon une variante de réalisation, comportant des nanofils 30 cylindriques, ce nanogénérateur étant représenté sur la figure 5(e) ; 3036536 9 - la figure 6, qui comprend les figures 6(a) à 6(e), représente, sur les figures 6(a) à 6(d), différentes membranes intermédiaires obtenues au cours de la fabrication d'un nanogénérateur piézo-électrique conforme à l'invention, selon une autre variante de réalisation, comportant des nanofils 5 cylindriques, ce nanogénérateur étant représenté sur la figure 6(e) ; - la figure 7 représente un dispositif comprenant un nanogénérateur piézo-électrique conforme à l'invention et un condensateur pour stocker l'énergie produite par le nanogénérateur ; - la figure 8 représente la structure d'un nanocondensateur 10 pouvant être utilisé dans le dispositif illustré sur la figure 7. Sur la figure 1, on a représenté les structures obtenues à l'issue des différentes étapes d'un procédé de fabrication d'un nanogénérateur piézo-électrique conforme à l'invention. Tout d'abord, au cours d'une étape a), on fournit une 15 membrane 100 en f3-PVDF polarisé ou en copolymère P(VDF-TrFE) polarisé, ladite membrane présentant deux faces externes principales 11, 12 séparées par une épaisseur e de membrane 100. On pourra se référer à la figure 1(a). Le 3-PVDF est un polyfluorure de vinylidène en phase beta. 20 Le copolymère P(VDF-TrFE) est constitué de deux monomères : le difluorure de vinylidène (VDF) et le trifluorure d'éthylène (TrFE). La proportion du motif de PVDF dans de ce copolymère peut varier entre 60% et 80% en moles, la proportion du motif de TrFE assurant le complément, à savoir entre 20% et 40% en moles. Avantageusement, on 25 utilisera un copolymère P(VDF-TrFE) avec une répartition 70% (VDF) versus 30% (TrFE) en moles. L'épaisseur e de la membrane 100 pourra être comprise entre lpm et 60pm, par exemple de l'ordre de lOpm, en particulier lOpm pour du 13PVDF et 11pm pour le copolymère P(VDF-TrFE). 30 Puis, au cours d'une étape b), on irradie la membrane par l'une au moins de ses deux faces externes 11, 12 principale, en l'occurrence 3036536 l0 la face 11, à travers toute l'épaisseur e de ladite membrane 100. Ceci s'effectue avec des ions lourds présentant une fluence comprise entre 103 ions/cm2 et 1010 ions/cm2. On obtient alors une membrane 101 avec des traces latentes 5 TL du passage des ions lourds à travers toute l'épaisseur e de celle-ci et présentant des propriétés piézo-électriques accrues par rapport à la membrane fournie à l'étape a). Cette membrane 101 est représentée sur la figure 1(b). L'accroissement des propriétés piézo-électriques est un effet 10 inattendu, qui sera mis en évidence à l'appui d'une série d'essais présentée ultérieurement. Avantageusement, la fluence des ions lourds sera comprise entre 103 ions/cm2 et 109 ions/cm2. Encore plus avantageusement, la fluence sera comprise entre 106 ions/cm2 et 109 ions/cm2, voire entre 107 et 109 15 ions/cm2, Pour irradier ladite membrane 100 à travers toute l'épaisseur de celle-ci, les ions lourds présenteront avantageusement une énergie comprise entre 2MeV/uma et 15MeV/uma ; où « uma » désigne une unité de masse atomique (« mau » pour « mass atomic unit » selon la terminologie 20 anglo-saxonne). Cette énergie dépendra de l'épaisseur de fa membrane 101 et de la nature chimique de celle-ci, 3-PVDF ou copolymère P(VDF-TrFE) Ceci peut notamment être obtenu avec des ions lourds de type Kr ou Xe, accélérés pour obtenir ce niveau d'énergie permettant de 25 traverser toute l'épaisseur de la membrane. Avantageusement, l'irradiation s'effectue sous atmosphère inerte, par exemple sous hélium. Sous atmosphère inerte, on évite toute oxydation potentielle des radicaux créés, dans la membrane, par l'irradiation aux ions lourds. 30 De manière avantageuse, et comme illustré sur la figure 1(b), l'irradiation s'effectue avec un flux d'ions lourds perpendiculaire à l'une des 3036536 11 faces principales externes, en l'occurrence la face 11, de sorte que les traces latentes présentent une forme cylindrique. Ensuite, au cours d'une étape c), on réalise une révélation chimique des traces latentes sur une durée prédéterminée pour maintenir une 5 zone de défaut appartenant à la trace latente. Il convient de noter que le diamètre des nanopores (nm) D, varie linéairement avec le temps t (mn) selon la relation Dn = 1,6*t. Dans le cas d'espèce, on a représenté un cas où les nanopores, cylindriques, traversent toute l'épaisseur de membrane. 10 Cependant, d'autres formes peuvent être envisagées pour les nanopores, par exemple coniques ou bi-coniques comme cela sera détaillé par la suite. On obtient alors, à l'issue de cette étape c), une membrane nanostructurée 102 avec des nanopores 13, en l'occurrence cylindriques et traversant tout l'épaisseur de la membrane 102, avec des zones de défaut 15 autour de chaque nanopore 13, comme représenté sur la figure 1(c). L'étape de révélation chimique peut s'effectuer par hydrolyse basique à une température comprise entre 40°C et 75°C et avec une solution aqueuse de KOH à 10N et KMnO4 à 0,25N. Avantageusement, l'hydrolyse basique sera réalisée entre 40°C et 70°C, de préférence à 65°C. 20 Puis, au cours d'une étape d), on réalise un dépôt d'une couche d'un matériau conducteur de l'électricité sur l'une des faces principales externes 11, 12 de ladite membrane 102, en l'occurrence la face 12. Ce dépôt peut être effectué par pulvérisation cathodique. Le matériau utilisé pour réaliser l'étape d) peut être un 25 matériau conducteur de l'électricité de type métallique. Par exemple, il peut s'agir d'or (Au), de zinc (Zn), de cuivre (Cu), de cobalt (Co), de nickel (Ni), d'argent (Ag) ou de platine (Pt) ou un alliage métallique, en particulier formé à partir des métaux précités. Ensuite, au cours d'une étape e), on réalise une 30 électrodéposition d'un matériau semiconducteur ou conducteur de l'électricité 3036536 12 dans les nanopores 13 en arrêtant l'électrodéposition avant le remplissage complet des nanopores 13. On obtient alors une membrane nanostructurée 103 comportant une membrane nanostructurée 102 comportant, sur l'une de ses 5 faces principales externes 11, 12, en l'occurrence la face 12, une couche 14 dudit matériau conducteur de l'électricité (étape cl)) et des nanofils 15, comme cela est représenté sur la figure 1(d). La couche 14 et les nanofils 15 sont d'un seul tenant. Les nanofils 15 ne remplissent pas toute la hauteur des nanopores 13. 10 Le matériau utilisé pour réaliser l'étape e) d'électrodéposition peut être un matériau conducteur de l'électricité de type métallique. Par exemple, il peut s'agir d'or (Au), de zinc (Zn), de cuivre (Cu), de cobalt (Co), de nickel (Ni), d'argent (Ag) ou de platine (Pt) ou un alliage métallique, en particulier formé à partir des métaux précités. En pratique, l'étape e) 1 5 d'électrodéposition peut être réalisée en plongeant la membrane nanostructurée obtenue à l'issue de l'étape d) dans un bain électrolytique acide, par exemple avec un pH de 6,2, comportant les ions métalliques concernés avec une concentration comprise entre 10% et 50% en poids. En variante, le matériau utilisé pour réaliser l'étape e) peut 2 0 être un matériau semiconducteur présentant des propriétés photovoltaïques. On peut ainsi définir un nanogénérateur piézo-électrique présentant par ailleurs des propriétés photovoltaïques. Un exemple de matériau semiconducteur présentant de telles propriétés photovoltaïques est l'oxyde de zinc (Zn0). Le ZnO est par ailleurs particulièrement intéressant puisqu'il 2 5 présente également des propriétés piézo-électriques. En pratique, l'étape e) d'électrodéposition peut alors être réalisée en plongeant la membrane nanostructurée obtenue à l'issue de l'étape d) dans un bain électrolytique : 13,6g/I de ZnO ; 25g/I de KCI (tension de dépôt : -1200mV avec Ag/AgCI) Selon une autre variante, il est envisageable de prévoir un 30 matériau semiconducteur présentant des propriétés thermoélectriques pour réaliser l'étape e). On peut ainsi définir un nanogénérateur piézo-électrique 3036536 13 présentant par ailleurs des propriétés photoélectriques. Un exemple de matériau semiconducteur présentant de telles propriétés photoélectriques est le tellurure de bismuth (Bi2Te3) ou le tellurure d'antimoine (Sb2Te3). En pratique, l'étape e) d'électrodéposition peut alors être réalisée en plongeant la 5 membrane nanostructurée obtenue à l'issue de l'étape d) dans un bain électrolytique pour le Bi2Te3: 3,63 g/l de Bi(NO3)3-5H20 ; 1,276 g/I de Te et 64m1/1 de HNO3 (tension de dépôt : -140mV avec Ag/AgC1) et pour le Sb2Te3: 8,7g/1 de SbCI3 ; 1,276 g/1 de Te ; 509/1 de Na-L-tartrate et 64m1/l de HNO3 (tension de dépôt : -100mV avec Ag/AgCI). 10 L'utilisation d'un matériau semiconducteur présentant des propriétés photovoltaïques ou photoélectriques a l'avantage de procurer une fonction complémentaire à la piézo-électricité du nanogénérateur. Plus encore, l'utilisation d'un matériau semiconducteur permet d'améliorer les performances du nanogénérateur piézo-électrique, lorsque ce 15 dernier subit, selon le cas, une illumination ou une contrainte thermique Enfin, au cours d'une étape f), on réalise un dépôt d'une couche d'un matériau conducteur de l'électricité sur l'autre des faces principales externes 11, 12 de ladite membrane 102, en l'occurrence la face 11. Ce dépôt peut être effectué par pulvérisation cathodique. 20 De ce fait, on définit une deuxième couche 16 dudit matériau qui n'est pas en contact avec les nanofils 15. Le matériau utilisé pour réaliser l'étape f) peut être un matériau conducteur de l'électricité de type métallique. Par exemple, il peut s'agir d'or (Au), de zinc (Zn), de cuivre (Cu), de cobalt (Co), de nickel (Ni), 25 d'argent (Ag) ou de platine (Pt) ou un alliage métallique, en particulier formé à partir des métaux précités. On obtient alors des nanofils 15 métalliques. On obtient ainsi un nanogénérateur piézo-électrique 110, comme cela est représenté sur la figure 1(e). En fonctionnement, toute action mécanique subie par le 3 0 nanogénérateur piézo-électrique 110 impliquera la génération d'un courant électrique entre les deux couches 14, 16. 3036536 14 Un nanogénérateur piézo-électrique a été fabriqué conformément au procédé détaillé sur la figure 1 et ses propriétés piézoélectriques ont été testées pour chacune des structures intermédiaires des figures 1(a) à 1(d) et finalement pour le nanogénérateur piézo-électrique lui- 5 même de la figure 1(e). Plus précisément, cinq membranes ont été testées. Une première membrane (M1) correspondant à la membrane 100 (fig. 1(a)) réalisée en 13-PVDF polarisé recouverte par une couche d'or sur chacune des faces principales externe 11, 12 pour pouvoir effectuer une 10 mesure (100nm pour chaque couche d'or). La membrane est fournie par la société Piezotech. Une deuxième membrane (M2) correspondant à la membrane 101 (fig. 1(b)) recouverte par une couche d'or sur chacune des faces principales externe 11, 12 pour pouvoir effectuer une mesure (100nm pour 15 chaque couche d'or). La membrane 100 est fournie par la société Piezotech. L'irradiation de la membrane 100 a été effectuée à une énergie de 10Me\f/uma avec des ions Kr (Kr36÷), au GANIL (Caen, FRANCE) et avec une fluence de 109 ions/cm2. Une troisième membrane (M3) correspondant à la membrane 20 102 (fig. 1(c)) recouverte par une couche d'or sur chacune des faces principales externe 11, 12 pour pouvoir effectuer une mesure (100nm pour chaque couche d'or). La membrane 100 est fournie par la société Piezotech. L'irradiation de la membrane 100 a été effectuée à une énergie de 10MeV/uma avec des ions Kr (Kr36), au GANIL et avec une fluence de 109 25 ions/cm2. La révélation chimique a été réalisée par hydrolyse basique avec une solution aqueuse de KOH à 10N et KMr104 à 0,25N, à la température de 65°C. Cette révélation chimique a permis d'obtenir des nanopores cylindriques dans le I3PVDF irradié, sur une durée permettant d'obtenir des nanopores de diamètre 70nm (cf. relation Dn= 1,6*t). 30 Une quatrième membrane (M4) correspondant au nanogénérateur piézo-électrique 110 (fig. 1(e)) recouverte par une couche 3036536 15 d'or 14, 16 sur chacune des faces principales externe 11, 12 pour pouvoir effectuer une mesure (100nm pour chaque couche d'or). La membrane 100 est fournie par la société Piezotech. L'irradiation de la membrane 100 a été effectuée à une énergie de 10MeV/uma avec des ions Kr (Kr36+), au GANIL et 5 avec une fluence de 109 ions/cm2. La révélation chimique a été réalisée par hydrolyse basique avec une solution aqueuse de KOH à lON et KMnO4 à 0,25N, à la température de 65°C. Cette révélation chimique a permis de réaliser des nanopores cylindriques dans le F3PVDF irradié, sur une durée permettant d'obtenir des nanopores de diamètre 70nm (cf. relation Dn= 1,6*t). 10 Les nanopores ont été remplies par du nickel par électrodéposition (bain électrolytique de pH = 6,2, comportant des ions nickel). Une cinquième membrane (M5) correspondant au nanogénérateur piézo-électrique 110 (fig. 1(e)) recouverte par une couche d'or 14, 16 sur chacune des faces principales externe 11, 12 pour pouvoir 15 effectuer une mesure (100nm pour chaque couche d'or). La membrane 100 est fournie par la société Piezotech. L'irradiation de la membrane 100 a été effectuée à une énergie de 10MeV/uma avec des ions Kr (Kr36+), au GANIL et avec une fluence de 109 ions/cm2. La révélation chimique a été réalisée par hydrolyse basique avec une solution aqueuse de KOH à 1ON et KMnO4 à 20 0,25N, à la température de 65°C, Cette révélation chimique a permis d'obtenir des nanopores cylindriques dans le 3PVDF irradié, sur une durée permettant d'obtenir des nanopores de diamètre 70nm (cf. relation Dn= 1,6"t). Les nanopores ont été remplies par du cuivre par électrodéposition (bain électrolytique de pH = 6,2 comportant des ions cuivre). 25 Chacune de ces cinq membranes M1 à M5 a été installée au sein d'un dispositif de test DT tel que représenté sur la figure 2(a), La membrane ME, représentant les membranes M1 à M5, est connectée, via les couches en or et des connexions électriques Cl et C2, à un oscilloscope OS. En cours de test, elle est soumise à une action 30 mécanique répétée à une fréquence de 125 tours/mn 2,083Hz) par l'intermédiaire d'une massue MS montée sur un axe pivotant P reliée à un 3036536 moteur réglé à cette fréquence. La massue est agencée, par rapport à la membrane ME, pour frapper cette membrane ME sous test à cette fréquence, dans un mouvement de va-et-vient autour de son axe de rotation défini par le pivot P, ce mouvement de va-et-vient étant représenté par la flèche F, à 5 double sens. Ce dispositif de test DT assure que la membrane subisse une action mécanique identique à chaque frappe de la massue MS. Il a alors été possible de déterminer la tension délivrée par la membrane testée (oscilloscope) sous l'action mécanique de la massue. Les résultats d'essais sont fournis sur la figure 2(b). 10 Sur cette figure 2(b), on représente la tension enregistrée aux bornes de la membrane testée en fonction du temps. La durée de chaque test a été limitée à 80nrin. La courbe MI (membrane M1) met en évidence les propriétés piézo-électriques de la membrane commerciale. 15 La courbe M2 (membrane M2) montre l'effet obtenu par l'irradiation de la membrane sur les propriétés électriques. En comparant les courbes M1 et M2, on observe donc que l'irradiation améliore les propriétés piézo-électriques de la membrane, d'un facteur d'au moins trois. L'accroissement des propriétés piézo-électriques est donc lié 20 à la fluence des ions lourds irradiant la membrane 100. On estime ainsi qu'avec une fluence strictement inférieure à 103 ions/cm2, l'amélioration des propriétés piézo-électriques de la membrane 100 n'est pas sensible. Par ailleurs, on estime qu'avec une fluence strictement supérieure à 1010 ions/cm2, les propriétés piézo-électriques de la membrane 100 sont dégradées. 25 La courbe M3 (membrane M3) montre l'effet obtenu lorsque l'on retire une partie de la zone de défaut générée par le passage (traces latentes) des ions lourds à travers à la membrane pour former les nanopores. Par rapport à la courbe M2, on perd en propriétés piézo-électriques. Cependant, en comparaison à la courbe M1, le gain sur les propriétés piézo- 30 électriques reste de l'ordre de deux fois supérieur. Le fait de retirer de la matière à la membrane piézo-électrique n'a donc pas pour conséquence de 3036536 17 diminuer ou de maintenir les propriétés piézo-électriques par rapport à la membrane Ml. Les inventeurs considèrent que ceci est lié aux zones de défauts, créées par l'irradiation et qui sont toujours autour de chacun des 5 nanopores. Enfin, les courbes M4 (membrane M4) et M5 (membrane M5) montrent que la formation des nanofils permet de maintenir un gain substantiel sur les propriétés piézo-électriques, par rapport à la membrane M1 et ce, quel que soit le matériau métallique utilisé pour remplir les nanopores. 10 On constate cependant que le gain dépend de la nature du matériau métallique considéré. En effet, avec du Nickel, les performances sont, à l'issue du test, à peu près similaires à celles obtenues avec la membrane M3, à savoir un gain d'un facteur deux par rapport à la membrane Ml. Avec du cuivre, le 15 gain est de l'ordre de 10 à 15% seulement, par rapport à la membrane Ml. Comme cela a été précisé précédemment, les nanopores peuvent présenter une forme autre que la forme cylindrique. Par exemple, les nanopores et par suite, les nanofils peuvent présenter une forme conique. 20 La forme conique est plus avantageuse sur le plan mécanique. Cela peut présenter un intérêt car le nanogénérateur piézoélectrique est destiné à être soumis, en utilisation, à des contraintes mécaniques. On a représenté, sur les figures 3(a) à 3(e), la réalisation d'un 25 nanogénérateur piézo-électrique présentant des nanofils 15' coniques. Le procédé de fabrication est similaire à celui décrit à l'appui des figures 1(a) à 1(e). La différence de structure entre le nanogénérateur 110' piézo-électrique de la figure 3(e) et celui de la figure 1(e) provient de l'étape de révélation chimique, comme cela peut être observé en comparant 30 les membranes nanostructurées 102', 102 des figures 3(c) et 1(c), 3036536 18 respectivement. La figure 3(d) qui montre la structure intermédiaire 103' est à comparer avec la structure intermédiaire 103 de la figure 1(d). De manière générale, pour contrôler la forme des nanopores 13, 13', deux aspects importants interviennent : la nature du matériau formant 5 la membrane 100 et les conditions de la révélation chimique, à savoir par exemple dans le cas d'une hydrolyse basique, la composition de la solution servant à cette hydrolyse basique. Dans le cas d'une forme conique, il convient également de faire une attaque chimique par l'une seule 11 des faces principales externes 10 11, 12. L'obtention d'une forme conique est plus aisée avec le copolymère P(VDF--TrFE) qu'avec le I3PVDF, bien que cela soit possible avec le pPVDF en adaptant la composition de la solution employée pour l'hydrolyse basique. 15 On a représenté, sur les figures 4(a) à 4(e), la réalisation d'un nanogénérateur piézo-électrique présentant des nanopores 13" bi-coniques. Le procédé de fabrication est similaire à celui décrit à l'appui des figures 1(a) à 1(e). La différence de structure entre le nanogénérateur 110" piézo-électrique de la figure 4(e) et celui de la figure 1(e) provient de 2 0 l'étape de révélation chimique, comme cela peut être observé en comparant les membranes nanostructurées 102", 102 des figures 4(c) et 1(c), respectivement. La figure 3(d) qui montre la structure intermédiaire 103" est à comparer avec la structure intermédiaire 103 de la figure 1(d). Par rapport aux figures 3(a) à 3(e), la révélation chimique 25 s'effectue en attaquant par les deux faces 11, 12 principales externes de la membrane d'ailleurs comme cela peut être effectué lorsque l'on cherche à réaliser des nanopores cylindriques. Au cours de la réalisation des nanofils, on peut choisir de ne remplir que certains nanopores, par exemple les nanopores débouchant sur 30 l'une 12 des faces principales externes 11, 12 de la membrane 102". C'est d'ailleurs ce qui est illustré sur les figures annexées. 3036536 19 On pourrait cependant prévoir de remplir également une partie des nanopores 13'", une partie seulement pour s'assurer que les nanofils 15" ne soient pas au contact de la couche 16. L'obtention d'une forme bi-conique est plus aisée avec le 5 copolymère P(VDF-TrFE) qu'avec le f3PVDF, bien que cela soit possible avec le (3PVDF en adaptant la composition de la solution employée pour l'hydrolyse basique. Sur le plan mécanique, il n'y a pas de différence fondamentale entre une forme conique et une forme bi-conique. Toutefois, la forme bi- 10 conique est généralement plus aisée à fabriquer que la forme conique, dans la mesure où la révélation chimique (attaque) se fait simultanément sur les deux faces de la membrane. En conséquence, il n'y a pas de stratégie d'attaque à adopter et une simple immersion dans la membrane dans le bain permettant la révélation suffit. 15 Dans la description qui précède, nous avons considéré le cas où tous les nanofils étaient formés d'un même matériau, qu'il soit métallique ou semiconducteur. Il est possible de modifier le procédé de fabrication pour obtenir un nanogénérateur piézo-électrique avec des nanofils formés par des 20 matériaux différents. Ce procédé reprend l'ensemble des étapes a) à f) décrites précédemment, mais comporte également des étapes additionnelles. Plus précisément, ce procédé de fabrication met en oeuvre les étapes suivantes : 2 5 A) mettre en oeuvre les étapes a) à e), où l'étape b) est réalisée avec une fluence comprise entre 103 ions/cm2 et 5.109 ions/cm2, de préférence entre 103 ions/cm2 et 108 ions/cm2, et l'étape e) d'électrodéposition formant des nanofils 15 réalisés avec un premier matériau semiconducteur ou conducteur électrique ; 30 B) répéter les étapes b) et c), ce qui permet de réaliser d'autres nanopores 130, l'étape b) étant réalisée avec une fluence comprise 3036536 20 entre 103 ions/cm2 et 5.109 ions/cm2, de préférence entre 103 ions/cm2 et 108 ions/cm': C) supprimer la couche 14 en matériau conducteur de l'électricité déposée à l'étape d) ; 5 D) mettre en oeuvre l'étape f), si bien qu'on définit une couche 16 en matériau conducteur de l'électricité, qui n'est pas en contact avec les nanofils, sur une face externe principale de ladite membrane ; E) répéter l'étape e) d'électrodéposition pour former des nanofils 150 dans lesdits autres nanopores 130 avec un deuxième matériau 10 semiconducteur ou conducteur électrique, différent du premier matériau semiconducteur ou conducteur électrique ; F) répéter l'étape d). Ce procédé de fabrication sera appelé « double irradiation » dans la suite de la description. 15 Par rapport au procédé de fabrication décrit à l'appui de la figure 1, les étapes additionnelles sont les étapes B), C), E) et F). Les étapes B) et C) sont mises en oeuvre entre les étapes e) et f). Les étapes E) et F) sont mises en oeuvre après l'étape f). Comme on peut le constater, les étapes A), B), D), E) et F) 20 sont effectuées dans des conditions similaires à celles des étapes a) à f). En ce qui concerne l'étape C), la suppression de la couche en matériau conducteur de l'électricité déposée à l'étape d) est particulièrement aisée. En effet, à l'issue de l'étape B), la révélation chimique pèle partiellement la couche en matériau conducteur de l'électricité déposée l'étape d) et un 25 simple nettoyage mécano-chimique, par exemple à l'éthanol, permet de supprimer cette couche. Afin de mieux comprendre ce procédé de fabrication, on pourra se reporter à la figure 5, laquelle comprend les figures 5(a) à 5(e). On notera que, par souci de simplification des figures annexées, les traces 30 latentes TL du passage des ions lourds à travers la membrane et les zones 3036536 21 défaut ZD restantes après la révélation chimique ne sont pas représentées sur ces figures, contrairement aux figures 1, 3 et 4. On a représenté sur la figure 5(a), la membrane obtenue à l'issue de l'étape A). Cette membrane correspond donc à celle qui est 5 représentée sur la figure 1(d). On a représenté sur la figure 5(b), la membrane obtenue à l'issue de l'étape B). On a représenté sur la figure 5(c), la membrane obtenue à l'issue de l'étape D). 10 On a représenté sur la figure 5(d), la membrane obtenue à l'issue de l'étape E). Enfin, on a représenté sur la figure 5(e), le nanogénérateur piézo-électrique 110"' finalement obtenu après la mise en oeuvre de l'étape F). 15 Ce procédé de fabrication présente un intérêt particulier lorsque l'on souhaite déposer des nanofils présentant des propriétés photovoltaïques (par exemple ZnO, au cours de l'étape A)) et des nanofils présentant des propriétés thermoélectriques (par exemple Bi2Te3 ou Sb2Te3, au cours de l'étape E)). 20 Bien entendu, on pourrait prévoir de déposer les mêmes matériaux aux étapes A) et E). Mais cela présente un intérêt limité car, dans ce cas, le procédé de fabrication mis en oeuvre selon les étapes a) à e) est plus rapide. Il est également possible de proposer un autre procédé de 25 fabrication pour obtenir un nanogénérateur piézo-électrique avec des nanofils formés par des matériaux différents et procurant donc les mêmes avantages. Plus précisément, cet autre procédé de fabrication d'un nanogénérateur piézo-électrique met en oeuvre les étapes suivantes : A') mettre en oeuvre les étapes a) à d), l'étape a) étant 30 réalisée avec une première membrane dite membrane source MS0 ; 3036 536 22 B') mettre en oeuvre les étapes a) à c), l'étape a) étant réalisée avec une autre membrane dite membrane objet MOB ; C') disposer la membrane objet obtenue à l'issue de l'étape B') sur la membrane source obtenue à l'issue de l'étape A') ; 5 D') mettre en oeuvre l'étape e), cette étape d'électrodéposition permettant de remplir partiellement chacun des nanopores 13 formé par l'association d'au moins un nanopore de la membrane objet obtenue à l'issue de l'étape B'), lequel nanopore se superpose à au moins un nanopore de la membrane source obtenue à l'issue de l'étape A') pour former des nanofils 15 10 réalisés avec un premier matériau semiconducteur ou conducteur électrique, les autres nanopores 130 n'étant pas remplis ; E') séparer les deux membranes l'une de l'autre ; F') mettre en oeuvre l'étape f) sur la membrane objet obtenue à l'issue de l'étape E') si bien qu'on définit une couche 16 conductrice de 15 l'électricité, qui n'est pas en contact avec les nanofils, sur une face externe principale de ladite membrane ; G') mettre en oeuvre l'étape e) d'électrodéposition sur la membrane objet obtenue à l'issue de l'étape F') pour former des nanofils 150 dans lesdits autres nanopores 130 avec un deuxième matériau 20 semiconducteur ou conducteur électrique, différent du premier matériau semiconducteur ou conducteur électrique ; H') mettre en oeuvre l'étape d) sur la membrane objet obtenue à l'issue de l'étape G'). Comme on peut le constater, la membrane source n'est mise 25 en oeuvre que pour servir de « masque » au cours de l'étape D'). En effet, les nanopores de la membrane objet qui ne communiquent pas avec les nanopores de la membrane source à l'issue de l'étape C') ne peuvent pas être remplies par électrodéposition car ces nanopores de la membrane objet ne voient pas la couche de la membrane source, obtenue à l'issue de l'étape B') 30 (étape c)) qui sert d'électrode de référence pour réaliser l'électrodéposition. 3036536 23 Une fois les deux membranes séparées, la membrane source n'intervient plus dans le procédé de fabrication. C'est pourquoi, cette variante sera nommée, procédé de fabrication par « masquage » dans la suite de la description. 5 Afin de mieux comprendre ce procédé de fabrication, on pourra se reporter à la figure 6, laquelle comprend les figures 6(a) à 6(e). On notera que, par souci de simplification des figures annexées, les traces latentes TL du passage des ions lourds à travers la membrane et les zones défaut ZD restantes après la révélation chimique ne sont pas représentées 10 sur ces figures, contrairement aux figures 1, 3 et 4. On a représenté sur la figure 6(a), l'association des deux membranes, membrane source servant de « masque » sur laquelle se situe la membrane objet qui va permettre d'obtenir le nanogénérateur piézoélectrique, obtenue à l'issue de l'étape C'). 15 On a représenté sur la figure 6(b), la membrane obtenue à l'issue de l'étape D'). On a représenté sur la figure 6(c), la membrane objet obtenue à l'issue de l'étape F'). Il convient de noter que la membrane représentée sur cette figure 6(c) est similaire à celle qui est représentée sur la figure 5(c). 20 On a représenté sur la figure 6(d), la membrane objet obtenue à l'issue de l'étape G'). 11 convient de noter que la membrane représentée sur cette figure 6(d) est similaire à celle qui est représentée sur la figure 5(d). Enfin, on a représenté sur la figure 6(e), le nanogénérateur piézo-électrique 110"" finalement obtenu après la mise en oeuvre de l'étape 25 H'). Ce nanogénérateur piézo-électrique 110"" est similaire à celui qui est représenté sur la figure 5(e). Quel que soit le procédé de fabrication d'un nanogénérateur piézo-électrique tel que décrit précédemment, on peut envisager, après avoir obtenu ce nanogénérateur piézo-électrique, à savoir à l'issue de l'étape f), F), 30 ou H') selon le procédé de fabrication considéré, de réaliser une irradiation supplémentaire dans les conditions de l'étape b). Dans ce cas, il convient 3036536 24 toutefois de s'assurer, avant d'engager une telle irradiation, que la membrane ne sera finalement pas soumise, compte tenu de l'irradiation effectuée à l'étape b) et à cette irradiation supplémentaire à une irradiation aux ions lourds avec une fluence strictement supérieure à 1010 ions/cm2, Par exemple, 5 si au cours de l'étape b), la fluence était de 109 ions/cm2, on peut tout à fait réaliser une irradiation supplémentaire avec une fluence identique. En pratique, on envisagera une irradiation supplémentaire aux ions lourds avec une fluence de comprise entre 107 ions/cm2 et 108 ions/cm2. L'invention concerne également un nanogénérateur piézo- 10 électrique susceptible d'être obtenu par le procédé de fabrication selon l'invention, quelle que soit la variante considérée (figures 1, 3, 4, 5 ou 6). En particulier, on notera que la fluence des ions lourds impliquera une densité surfacique de nanopores correspondante, à savoir dans sa plus grande généralité comprise entre 103 entre 1010 nanofils/cm2. 15 Plus précisément, l'invention propose un nanogénérateur piézo-électrique 110, 110', 110", 110", 110"" comprenant : - une membrane 100 en j3-PVDF polarisé ou en copolymère PVDF-TrFe polarisé présentant donc des propriétés piézo-électriques, ladite membrane 100 présentant par ailleurs deux faces externes principales 11, 12 20 séparées par une épaisseur e de membrane ; - une première couche 14 réalisée en un matériau conducteur électrique recouvrant l'une 11 des deux faces externes principales de la membrane 100 ; une deuxième couche 16 réalisée en un matériau conducteur 25 électrique recouvrant l'autre 12 des deux faces principales externes de la membrane 100 ; ladite membrane 100 étant, dans son épaisseur, nanostructurée par au moins un ensemble de nanofils 15, 15', 15" semiconducteurs ou conducteurs électriques, par exemple métalliques, avec une densité surfacique comprise 30 entre 103 nanofils/cm2 et 1010 nanofils/cm2, lesdits nanofils 15, 15', 15" étant connectés à la première couche 14 mais pas à la deuxième couche 16, et 3036536 25 ladite membrane comportant, autour des nanofils 15, 15', 15"des zones de défaut ZD laissées par le passage d'ions lourds à travers toute l'épaisseur de cette membrane 100 pour créer des nanopores accueillant lesdits nanofils. De ce fait, ce nanogénérateur piézo-électrique 110, 110', 5 110", 110m, 110" présente des propriétés piézo-électriques accrues par rapport à un nanogénérateur piézo-électrique non irradié. Le nanogénérateur piézo-électrique 110, 110', 110", 110m, 110" pourra également être tel que la membrane 100 est, dans son épaisseur, nanostructurée par : 10 un premier ensemble de nanofils 15, 15', 15" semiconducteurs ou conducteurs électriques, par exemple métalliques, selon une densité surfacique comprise entre 103 nanofils/cm2 et 5.10e nanofils/cm2, lesdits nanofils 15, 15', 15" étant connectés à la première couche 14 mais pas à la deuxième couche 16, 15 - un deuxième ensemble de nanofils 150 semiconducteurs ou conducteurs électriques, par exemple métalliques, selon une densité surfacique comprise entre 103 nanofils/cm2 et 5A 09 nanofils/cm2, lesdits nanofils 150 de ce deuxième ensemble de nanofils 150 étant connectés à la deuxième couche 16 mais pas à la première couche 14, 20 ladite membrane 100 comportant, autour des nanofils 15, 15', 15", 150, des zones de défaut ZD laissées par le passage des ions lourds à travers toute l'épaisseur de cette membrane 100 pour créer des nanopores accueillant lesdits nanofils 15, 15', 15", 150 des deux ensembles de nanofils 15, 15', 15", 150. 25 Dans ce cas, on mettra en oeuvre avantageusement les procédés décrits à l'appui des figures 5 (« double irradiation ») et 6 (« masquage »). Les nanofils 15, 15', 15", 150 de ce nanogénérateur piézoélectrique pourront être cylindriques et/ou coniques. 30 Lorsque les nanofils 15, 15', 15", 150 sont cylindriques, ils pourront présenter un diamètre compris entre 20nm et 110nm. 3036536 26 La densité surfacique des nanofils 15, 15', 15", 150 du ou de chaque ensemble de nanofils est comprise entre 103 nanofils/cm2 et 109 nanofils/cm2, par exemple entre 106 nanofils/cm2 et 109 nanofilslcm2. L'épaisseur e de la membrane 100 pourra être comprise entre 5 lpm et 60pm, par exemple de l'ordre de lOpm, en particulier lOpm pour du p- PVDF et lipm pour le copolymère P(VDF-TrFE). En revanche, il n'y a a priori pas de limitation sur la largeur et la longueur de la membrane et par suite du nanogénérateur piézo-électrique selon l'invention. Le terme « nana » dans « nanogénérateur » provient de la 10 dimension des pores. L'invention concerne également un dispositif 400 comprenant : - un nanogénérateur 110, 110', 110", 110"' piézo-électrique conforme à l'invention ; 15 - un condensateur 200 ; - un moyen 300, disposé entre le nanogénérateur piézoélectrique et le condensateur 200, pour transférer le courant sortant du nanogénérateur 110, 110', 110", 110"' piézo-électrique vers le condensateur 200 sans possibilité de retour vers le nanogénérateur piézo-électrique. 20 Le moyen 300 peut être un pont de Graetz, plus généralement encore appelé pont de diodes. Le dispositif 400 est représenté sur la figure 7. Avantageusement, le condensateur 200 présentera une conception particulière, à savoir une conception à base d'une membrane 2 5 isolante électriquement et nanostructurée, comme cela est représenté sur la figure 8, pour ainsi former un nanocondensateur. Plus précisément, le nanocondensateur 200 pourra comprendre : - une membrane 210, réalisée en un matériau isolant électrique, présentant 30 deux faces externes principales 211, 212 séparées par une épaisseur de membrane; 3036536 27 - une première couche 214 réalisée en un matériau conducteur électrique recouvrant l'une 212 des deux faces externes de la membrane 210 ; - une deuxième couche 216 réalisée en un matériau conducteur électrique recouvrant l'autre 211 des deux faces externes principales de la 5 membrane 210; ladite membrane 210 étant, dans son épaisseur, nanostructurée d'une part, par un premier ensemble de nanofils 15 semiconducteurs ou conducteurs de l'électricité, par exemple métalliques, connectés à la première couche 214 conductrice de l'électricité mais pas à la deuxième couche 216 conductrice de 10 l'électricité et d'autre part, par un deuxième ensemble de nanofils 150 (représentés avec des hachures sur la figure 8) semiconducteurs ou conducteurs de l'électricité, par exemple métalliques, connectés à la deuxième couche 216 conductrice de l'électricité mais pas à la première couche 214 conductrice de l'électricité, lesdits nanofils 15, 150 du premier 15 ensemble de nanofils et du deuxième ensemble de nanofils étant interdigités. Dans sa structure, le nanocondensateur 200 est similaire au nanogénérateur piézo-électrique représenté sur la figure 5(e) ou 6(e), sauf que la membrane mise en oeuvre au cours de l'étape a) est isolante électriquement. 20 La membrane du nanocondensateur 200 pourra être réalisée en un matériau choisi parmi : le polycarbonate (PC), l'alumine (A1203), le polyéthylènetérephtalate (PET) ou le polyimide (PI), avantageusement du Kapton®. Le nanocondensateur 200 peut donc être obtenu avec le 25 procédé de fabrication nommé « double irradiation », en mettant donc en oeuvre des étapes A) à F). En variante, le nanocondensateur 200 peut également être obtenu par le procédé de fabrication nommé « masquage », en mettant donc en oeuvre les étapes A') à H'). 30 Toutefois, pour réaliser le nanocondensateur 200, que ce soit par « double irradiation » ou « masquage », il n'est pas obligatoire, au cours 3036536 28 de la fabrication, de mettre en oeuvre une fluente des ions lourds dans la gamme allant de 103 ionslcm2 et 1010 ions/cm2, ni d'ailleurs de contrôler la révélation chimique pour maintenir des zones de défauts des traces latentes laissées, dans la membrane, par l'irradiation aux ions lourds. En effet, la 5 membrane du nanocondensateur étant isolante électriquement, on ne cherche nullement à modifier des propriétés piézo-électriques. En conséquence, il n'est pas non plus obligatoire de prévoir des nanofils réalisés dans deux matériaux différents. Le nanocondensateur 200 ainsi obtenu présente une capacité 10 surfacique très importante, liée à la présence de nanofils interdigités. En effet, les inventeurs ont pu observer que cette interdigitation des nanofils permettait d'augmenter sensiblement la capacité du nanocondensateur. L'intergiditation provient du fait que les nanofils du premier ensemble de nanofils semiconducteurs ou conducteurs électriques connectés 15 à la première couche conductrice de l'électricité mais pas à la deuxième couche conductrice de l'électricité et les nanofils du deuxième ensemble de nanofils semiconducteurs ou conducteurs électriques connectés à la deuxième couche conductrice de l'électricité mais pas à la première couche conductrice de l'électricité, sont disposés en regard les uns des autres. 20 Dit autrement, le nanocondensateur 200 n'est pas formé d'un premier ensemble de nanofils situé d'un côté, par exemple gauche, du nanocondensateur et d'un deuxième ensemble de nanofils situé de l'autre côté, par exemple droit, du nanocondensateur (= non interdigité). A cet égard, les nanofils formant les deux ensembles de 25 nanofils du nanocondensateur 200 peuvent être les mêmes ou différents. Les nanofils métalliques de l'un quelconque du premier et du deuxième ensemble de nanofils pourront être choisis parmi : Au, Zn, Cu, Co, Ni, Ag, Pt ou un alliage métallique, en particulier réalisé à partir des métaux précités. 30 On notera que, en ce qui concerne le nanogénérateur piézo- électrique 110", 110" représenté sur les figures 5(e) et 6(e), l'interdigidation 3036536 29 n'est pas obligatoire. Pour les besoins de la description, nous avons cependant représentés des nanogénérateurs piézo-électrique pour lesquels il y a une interdigitation. Enfin, il convient de noter que l'invention pourrait également 5 concerner un procédé de fabrication d'un nanocondensateur, soit de type « double irradiation » (figure 5), soit de type « masquage » (figure 6) ainsi qu'un tel nanocondensateur. Ainsi, l'invention pourrait concerne un procédé de fabrication d'un nanocondensateur, comportant les étapes A") à F") suivantes : 10 A") mettre en oeuvre les sous étapes suivantes : a") fournir une membrane en matériau isolant électrique, ladite membrane présentant par ailleurs deux faces externes principales 11, 12 séparées par une épaisseur e de membrane ; b") irradier ladite membrane par l'une au moins de ses deux 15 faces externes principales (11, 12) à travers toute l'épaisseur de ladite membrane avec des ions lourds, en conséquence de quoi on obtient une membrane avec des traces latentes du passage des ions lourds à travers toute l'épaisseur de celle-ci ; c") réaliser une révélation chimique des traces latentes sur 20 une durée prédéterminée pour maintenir une zone de défaut appartenant à la trace latente, en conséquence de quoi on obtient une membrane nanostructurée avec des nanopores comportant, autour de chaque nanopore, une zone de défaut ; d") déposer une couche 14 d'un matériau conducteur de 25 l'électricité sur l'une 12 des deux faces externes principales 11, 12 de ladite membrane ; e") réaliser une électrodéposition d'un matériau semiconducteur ou conducteur de l'électricité dans les nanopores en arrêtant l'électrodéposition avant le remplissage complet des nanopores, en 30 conséquence de quoi on obtient une membrane 103 nanostructurée avec des nanofils 15 remplissant partiellement les nanopores ; 303 6 53 6 30 B") répéter les sous-étapes b") et c"), ce qui permet de réaliser d'autres nanopores 130 ; C") supprimer la couche 14 en matériau conducteur de l'électricité déposée à l'étape d") ; 5 D") déposer une couche d'un matériau conducteur de l'électricité sur l'autre 11 des deux faces externes principales 11, 12, si bien qu'on définit une couche 16 en matériau conducteur de l'électricité, qui n'est pas en contact avec les nanofils 15, sur une face externe principale de ladite membrane ; E") répéter l'étape e") d'électrodéposition pour former d'autres nanofils 150 10 dans lesdits autres nanopores 130 ; F") répéter l'étape d"). En variante, l'invention pourrait concerner un procédé de fabrication d'un nanocondensateur, comportant les étapes A"') à Hm) suivantes : 15 A"') mettre en oeuvre les sous-étapes suivantes : a"') fournir une première membrane en matériau isolant électrique, dite membrane source MSO, ladite membrane source MSO présentant par ailleurs deux faces externes principales 11, 12 séparées par une épaisseur ei de membrane ; 20 b'") irradier ladite membrane source MSO par l'une au moins de ses deux faces externes principales à travers toute l'épaisseur de ladite membrane source avec des ions lourds, en conséquence de quoi on obtient une membrane source MSO avec des traces latentes du passage des ions lourds à travers toute l'épaisseur de celle-ci ; 2 5 c"') réaliser une révélation chimique des traces latentes, en conséquence de quoi on obtient une membrane nanostructurée ; d"') déposer une couche 14 d'un matériau conducteur de l'électricité sur l'une 12 des deux faces externes principales 11, 12 de ladite membrane ; 3 0 B") mettre en oeuvre les étapes a"') à c"'), l'étape a"') étant réalisée avec une autre membrane dite membrane objet MOB ; 3036536 31 C"') disposer la membrane objet obtenue à l'issue de l'étape B"') sur la membrane source obtenue à l'issue de l'étape A"') ; D"') mettre en oeuvre l'étape e"'), cette étape d'électrodéposition permettant de remplir partiellement chacun des nanopores 13 formé par l'association d'au 5 moins un nanopore de la membrane objet obtenue à l'issue de l'étape B"'), lequel nanopore se superpose à au moins un nanopore de la membrane source obtenue à l'issue de l'étape A"') pour former des nanofils 15 réalisés avec un premier matériau semiconducteur ou conducteur électrique, les autres nanopores 130 n'étant pas remplis ; 10 E"') séparer les deux membranes l'une de l'autre ; F"') déposer une couche 16 d'un matériau conducteur de l'électricité sur l'autre 11 des deux faces externes principales 11, 12 de la membrane objet obtenue à l'issue de l'étape E"') si bien qu'on définit une couche conductrice de l'électricité, qui n'est pas en contact avec les nanofils 15 ; 15 G"') mettre en oeuvre l'étape e"') d'électrodéposition sur la membrane objet obtenue à l'issue de l'étape F"') pour former des nanofils 150 dans lesdits autres nanopores 130 ; H"') mettre en oeuvre l'étape d'") sur la membrane objet obtenue à l'issue de l'étape G"'). 20 Quant au nanocondensateur 200 susceptible d'être obtenu par l'un quelconque des procédés à « double irradiation » ou à « masquage », il s'agira d'un nanocondensateur 200 comportant : - une membrane 210, réalisée en un matériau isolant électrique, présentant deux faces externes principales 211, 212 séparées par une épaisseur de 25 membrane ; - une première couche 214 réalisée en un matériau conducteur électrique recouvrant l'une 211 des deux faces externes principales de la membrane ; - une deuxième couche 216 réalisée en un matériau conducteur électrique recouvrant l'autre 212 des deux faces externes de la membrane ; 30 ladite membrane étant, dans son épaisseur, nanostructurée d'une part, par un premier ensemble de nanofils 15 semiconducteurs ou conducteurs 3036536 32 électriques, par exemple métalliques, connectés à la première couche conductrice de l'électricité mais pas à la deuxième couche conductrice de l'électricité et d'autre part, par un deuxième ensemble de nanofils 150 semiconducteurs ou conducteurs électriques, par exemple métalliques, 5 connectés à la deuxième couche conductrice de l'électricité mais pas à la première couche conductrice de l'électricité, lesdits nanofils du premier ensemble de nanofils et du deuxième ensemble de nanofils étant interdigités. La membrane 210 isolante électrique du nanocondensateur pourra réalisée en un matériau choisi parmi : le polycarbonate (PC), l'alumine 10 (A1203), le polyéthylènetérephtalate (PET) ou le polyimide (Pl), avantageusement du Kapton0. Les nanofils de l'un quelconque du premier et du deuxième ensemble de nanofils pourront notamment être des nanofils métalliques choisis parmi : Au, Zn, Cu, Co, Ni, Ag, Pt ou un alliage métallique, en 15 particulier réalisé à partir des métaux précités. REVENDICATIONS1. Procédé de fabrication d'un nanogénérateur piézo-électrique (110, 110', 110", 110m, 110""), caractérisé en ce qu'il comprend les étapes suivantes : a) fournir une membrane (100) en E3-PVDF polarisé ou en copolymère PVDFTrFe polarisé présentant donc des propriétés piézo-électriques, ladite membrane (100) présentant par ailleurs deux faces externes principales (11, 12) séparées par une épaisseur (e) de membrane ; b) irradier ladite membrane (100) par l'une au moins de ses deux faces externes principales (11, 12) à travers toute l'épaisseur de ladite membrane avec des ions lourds présentant une fluence comprise entre 103 ions/cm2 et 1010 ions/cm2, en conséquence de quoi on obtient une membrane (101) avec des traces latentes (TL) du passage des ions lourds à travers toute l'épaisseur de celle-ci ; c) réaliser une révélation chimique des traces latentes (TL) sur une durée prédéterminée pour maintenir une zone de défaut (ZD) appartenant à la trace latente, en conséquence de quoi on obtient une membrane nanostructurée (102, 102', 102") avec des nanopores (13, 13', 13") comportant, autour de chaque nanopore (13, 13', 13"), une zone de défaut (ZD) ; d) déposer une couche d'un matériau conducteur de l'électricité sur l'une (12) des deux faces externes principales (11, 12) de ladite membrane (102, 102', 102") ; e) réaliser une électrodéposition d'un matériau semi-conducteur ou conducteur de l'électricité dans les nanopores (13, 13', 13") en arrêtant 2 5 l'électrodéposition avant le remplissage complet des nanopores (13, 13', 13"), en conséquence de quoi on obtient une membrane nanostructurée (103, 103', 103") avec des nanofils (15, 15', 15") remplissant partiellement les nanopores (13, 13', 13") ; et f) déposer une couche d'un matériau conducteur de l'électricité sur l'autre (11) 30 des deux faces externes principales (11, 12), qui n'est donc pas en contact avec les nanofils. 3036536 34 2. Procédé selon la revendication 1, dans lequel pour irradier, pendant l'étape b), ladite membrane à travers toute l'épaisseur de celle-ci, les ions lourds présentent une énergie comprise entre 2MeV/uma et 15Mellluma. 5 3. Procédé selon l'une des revendications précédentes, dans lequel l'étape b) d'irradiation s'effectue avec des ions lourds de type Kr ou Xe. 4. Procédé selon l'une des revendications précédentes, dans lequel l'étape b) d'irradiation s'effectue avec des ions lourds dont la fluence est comprise entre 10 103 ions/cm2 et 109 ions/cm2, par exemple entre 106 ions/cm2 et 109 ionslcm2. 5. Procédé selon l'une des revendications précédentes, dans lequel l'étape b) d'irradiation s'effectue sous atmosphère inerte, par exemple sous hélium. 15 6. Procédé selon l'une des revendications précédentes, dans lequel l'étape c) de révélation chimique est réalisée par hydrolyse basique avec une solution aqueuse de KOH à 10N et KMnO4 à 0,25N, à une température comprise entre 40°C et 75°C, par exemple entre 40°C et 70°C, et de préférence à 65°C. 20 7. Procédé selon l'une des revendications précédentes, comportant les étapes suivantes : A) mettre en oeuvre les étapes a) à e), où l'étape b) est réalisée avec une fluence comprise entre 103 ions/cm2 et 5.109 ions/cm2, de préférence entre 103 ions/cm2 et 108 ions/cm2, et l'étape e) d'électrodéposition formant des nanofils (15) étant réalisés avec un premier matériau semiconducteur ou conducteur électrique ; B) répéter les étapes b) et c), ce qui permet de réaliser d'autres nanopores (130), l'étape b) étant réalisée avec une fluence comprise entre 103 ions/cm2 et 5.109 ions/cm2, de préférence entre 103 ions/cm2 et 108 ions/cm2 ; 3036536 C) supprimer la couche (14) en matériau conducteur de l'électricité déposée à l'étape d) ; D) mettre en oeuvre l'étape f), si bien qu'on définit une couche (16) en matériau conducteur de l'électricité, qui n'est pas en contact avec les nanofils 5 (15, 15', 15"), sur une face externe principale de ladite membrane ; E) répéter l'étape e) d'électrodéposition pour former d'autres nanofils (150) dans lesdits autres nanopores (130) avec un deuxième matériau semiconducteur ou conducteur électrique, différent du premier matériau semiconducteur ou conducteur électrique ; 10 F) répéter l'étape d). 8. Procédé selon l'une des revendications 1 à 6, comportant les étapes suivantes A') mettre en oeuvre les étapes a) à d), l'étape a) étant réalisée avec une 15 première membrane dite membrane source (MSO) ; B') mettre en oeuvre les étapes a) à c), l'étape a) étant réalisée avec une autre membrane dite membrane objet (MOB) ; C') disposer la membrane objet obtenue à l'issue de l'étape B') sur la membrane source obtenue à l'issue de l'étape A') ; 2 0 D') mettre en oeuvre l'étape e), cette étape d'électrodéposition permettant de remplir partiellement chacun des nanopores (13) formé par l'association d'au moins un nanopore de la membrane objet obtenue à l'issue de l'étape B'), lequel nanopore se superpose à au moins un nanopore de la membrane source obtenue à l'issue de l'étape A') pour former des nanofils (15) réalisés 25 avec un premier matériau semiconducteur ou conducteur électrique, les autres nanopores (130) n'étant pas remplis ; E') séparer les deux membranes l'une de l'autre ; F') mettre en oeuvre l'étape f) sur la membrane objet obtenue à l'issue de l'étape E') si bien qu'on définit une couche conductrice de l'électricité, qui 30 n'est pas en contact avec les nanofils (15), sur une face externe principale de ladite membrane ; 3036536 36 G') mettre en oeuvre l'étape e) d'électrodéposition sur la membrane objet obtenue à l'issue de l'étape F') pour former des nanofils (150) dans lesdits autres nanopores (130) avec un deuxième matériau semiconducteur ou conducteur électrique, différent du premier matériau semiconducteur ou 5 conducteur électrique ; H') mettre en oeuvre l'étape d) sur la membrane objet obtenue à l'issue de l'étape G'). 9. Procédé selon l'une des revendications 7 ou 8, dans lequel 10 - le premier matériau formant des nanofils (15) est un matériau semiconducteur présentant des propriétés photovoltaïques ; - le deuxième matériau formant les autres nanofils (150) est un matériau semiconducteur présentant des propriétés thermoélectriques. 15 10. Nanogénérateur piézo-électrique (110, 110', 110", 110' 110""), caractérisé en ce qu'il comprend - une membrane (100) en p-PVDF polarisé ou en copolymère PVDF-TrFe polarisé présentant donc des propriétés piézo-électriques, ladite membrane (100) présentant par ailleurs deux faces externes principales (11, 20 12) séparées par une épaisseur e de membrane ; - une première couche (14) réalisée en un matériau conducteur électrique recouvrant l'une (11) des deux faces externes principales de la membrane (100) ; une deuxième couche (16) réalisée en un matériau conducteur 25 électrique recouvrant l'autre (12) des deux faces principales externes de la membrane (100) ; ladite membrane (100) étant, dans son épaisseur, nanostructurée par au moins un ensemble de nanofils (15, 15', 15") semiconducteurs ou conducteurs électriques, par exemple métalliques, selon une densité 30 surfacique comprise entre 103 nanofils/cm2 et 1010 nanofils/cm2, lesdits 3036536 37 nanofils (15, 15', 15") étant connectés à la première couche (14) mais pas à la deuxième couche (16), et ladite membrane (100) comportant, autour des nanofils (15, 15', 15"), des zones de défaut (ZD) laissées par le passage des ions lourds à travers toute 5 l'épaisseur de cette membrane (100) pour créer des nanopores accueillant lesdits nanofils (15). 11. Nanogénérateur piézo-électrique selon la revendication précédente, dans lequel la membrane (100) est, dans son épaisseur, nanostructurée par : 10 - un premier ensemble de nanofils (15, 15', 15") semiconducteurs ou conducteurs électriques, par exemple métalliques, selon une densité surfacique comprise entre 103 nanofils/cm2 et 5.109 nanofils/cm2, lesdits nanofils (15, 15', 15") étant connectés à la première couche (14) mais pas à la deuxième couche (16), 15 - un deuxième ensemble de nanofils (150) semiconducteurs ou conducteurs électriques, par exemple métalliques, selon une densité surfacique comprise entre 103 nanofils/cm2 et 5.109 nanofils/cm2, lesdits nanofils (150) de ce deuxième ensemble de nanofils (150) étant connectés à la deuxième couche (16) mais pas à la première couche (14), 20 ladite membrane (100) comportant, autour des nanofils (15, 15', 15", 150), des zones de défaut (ZD) laissées par le passage des ions lourds à travers toute l'épaisseur de cette membrane (100) pour créer des nanopores accueillant lesdits nanofils (15, 15', 15", 150) des deux ensembles de nanofils (15, 15', 15", 150). 25 12. Nanogénérateur piézo-électrique selon l'une des revendications 10 ou 11, dans lequel les nanofils du ou de l'un au moins des ensembles de nanofils (15, 15', 15", 150) est réalisé un matériau conducteur de l'électricité de type métallique, par exemple Au, Zn, Cu, Co, Ni, Ag ou Pt ou un alliage métallique, 30 par exemple formé avec les métaux précités. 3036536 38 13. Nanogénérateur piézo-électrique selon l'une des revendications 10 à 12, dans lequel les nanofils du ou de l'un au moins des ensembles de nanofils (15, 15', 15", 150) est réalisé en un matériau semiconducteur présentant des propriétés photovoltaïques, par exemple le ZnO, ou thermoélectriques, par 5 exemple le Bi2Te3 ou le Sb2Te3. 14. Nanogénérateur piézo-électrique selon l'une des revendications 10 à 13, dans lequel les nanofils (15, 15', 15", 150) sont cylindriques et/ou coniques. 10 15. Nanogénérateur piézo-électrique selon la revendication précédente, dans lequel les nanofils (15, 15', 15", 150), cylindriques, présentent un diamètre compris entre 20nm et 110nm. 16. Nanogénérateur piézo-électrique selon l'une des revendications 10 à 15, 15 dans lequel la densité surfacique des nanofils (15, 15', 15", 150) du ou de chaque ensemble de nanofils est comprise entre 103 nanofils/cm2 et 109 nanofils/cm2, par exemple entre 106 nanofils/cm2 et 109 nanofils/cm2. 17. Nanogénérateur piézo-électrique selon l'une des revendications 10 à 16, 20 dans lequel l'épaisseur e de la membrane (100) pourra être comprise entre lpm et 60pm, par exemple de l'ordre de lOpm, en particulier 1 Opm pour du r3- PVDF et 11pm pour du copolymère P(VDF-TrFE). 18. Dispositif (400) caractérisé en ce qu'il comprend : 25 - un nanogénérateur piézo-électrique (110, 110', 110", 110"') selon l'une des revendications 10 à 17 ; - un condensateur (200) ; - un moyen (300), disposé entre le nanogénérateur piézoélectrique et le condensateur, pour transférer le courant sortant du 30 nanogénérateur piézo-électrique vers le condensateur sans possibilité de 3036536 39 retour vers le nanogénérateur piézo-électrique, par exemple un pont de Graetz. 19. Dispositif selon la revendication précédente, dans lequel le condensateur 5 (200) est un nanocondensateur comportant : - une membrane (210), réalisée en un matériau isolant électrique, présentant deux faces externes principales (211, 212) séparées par une épaisseur de membrane ; - une première couche (214) réalisée en un matériau conducteur électrique 10 recouvrant l'une (211) des deux faces externes principales de la membrane ; - une deuxième couche (216) réalisée en un matériau conducteur électrique recouvrant l'autre (212) des deux faces externes principales de la membrane ; ladite membrane étant, dans son épaisseur, nanostructurée d'une part, par un premier ensemble de nanofils semiconducteurs ou conducteurs électriques, 15 par exemple métalliques, connectés à la première couche (214) conductrice de l'électricité mais pas à la deuxième couche (216) conductrice de l'électricité et d'autre part, par un deuxième ensemble de nanofils semiconducteurs ou conducteurs électriques, par exemple métalliques, connectés à la deuxième couche (216) conductrice de l'électricité mais pas à la première couche (214) 20 conductrice de l'électricité, lesdits nanofils du premier ensemble de nanofils et du deuxième ensemble de nanofils étant interdigités. 20. Dispositif selon la revendication précédente, dans lequel la membrane du nanocondensateur est réalisée en un matériau choisi parmi : le polycarbonate 25 (PC), l'alumine (A1203), le polyéthylènetérephtalate (PET) ou le polyimide (Pl), avantageusement du Kapton®. 21. Dispositif selon l'une des revendications 19 ou 20, dans lequel les nanofils de l'un quelconque du premier et du deuxième ensemble de nanofils sont des 30 nanofils métalliques choisis parmi : Au, Zn, Cu, Co, Ni, Ag, Pt ou un alliage métallique, en particulier réalisé à partir des métaux précités.